ТРОЙНАЯ СМЕСЬ ДЛЯ КОСТНОГО ЦЕМЕНТА И СПОСОБ ДЛЯ ЕЕ РЕАЛИЗАЦИИ

1. Композиция акрилового костного цемента для хирургического или ортопедического использования, полученная по п. 15, включающая:
твердую фазу, которая содержит тройную смесь, имеющую следующий состав: гомополимер полиметилметакрилата (PMMA), сополимер метилметакрилат-стирол   (MMA-стирол) и сополимер метилметакрилат-метилакрилат  (MMA-MA); и
жидкую фазу, содержащую по меньшей мере один акриловый мономер,
и дополнительно включающая, по меньшей мере, загущающий полимер,  растворимый в жидкой фазе и содержащий, по меньшей мере, один из компонентов тройной смеси.
2. Композиция акрилового костного цемента для хирургического или ортопедического использования, включающая:
твердую фазу, которая содержит тройную смесь, имеющую следующий состав: следующий состав: гомополимер полиметилметакрилата (PMMA), сополимер метилметакрилат-стирол   (MMA-стирол) и сополимер метилметакрилат-метилакрилат  (MMA-MA), и
жидкую фазу, содержащую, по меньшей мере, один акриловый мономер,
в которой жидкая фаза содержит смесь акриловых мономеров, таких как метилметакрилат (MMA) и/или бутилметакрилат  (BMA) и/или этилметакрилат (EMA), причем концентрация смеси акриловых мономеров равна 80-99,9 мас.% от общей массы жидкой фазы.
3. Композиция по п. 1 или 2, включающая, по меньшей мере, рентгеноконтрастное вещество в форме порошка или частиц и/или, по меньшей мере, рентгеноконтрастное вещество в жидкой форме, и/или, по меньшей мере фармацевтическое или лекарственное вещество в твердой форме или, по меньшей мере, фармацевтическое или лекарственное вещество в жидкой форме.
4. Композиция по п. 2, дополнительно включающая, по меньшей мере, загущающий полимер,  растворимый в жидкой фазе.
5. Композиция по п. 1, в которой жидкая фаза содержит метилметакрилат (MMA) или смесь акриловых мономеров, таких как метилметакрилат (MMA) и/или бутилметакрилат  (BMA) и/или этилметакрилат (EMA).
6. Композиция по п. 1, в которой упомянутый  загущающий полимер  имеет более мелкие частицы, чем частицы, составляющие упомянутую тройную смесь, возможно в которой упомянутый  размер частиц упомянутого по меньшей мере одного загущающего полимера составляет от 0,1 до 300 мкм, или от 0,5 мкм до 200 мкм, или от 0,1 или 0,5 мкм до 50 мкм , и/или в которой упомянутый по меньшей мере один загущающий полимер  содержит полимер или сополимер, отличающийся от полимеров, составляющих упомянутую тройную смесь, такой как высокомолекулярный полимер или сополимер  или полимер или сополимер с очень высокой или мгновенной скоростью растворения, и/или содержит полимеры или сополимеры, более растворимые, чем компоненты упомянутой тройной смеси, и/или содержит воду или физиологический раствор или другой растворитель, соответствующий намеченной цели, или композиция по п. 4, в которой упомянутый по меньшей мере один загущающий полимер содержит по меньшей мере один из компонентов упомянутой тройной смеси, то есть по меньшей мере гомополимер полиметилметакрилата (PMMA) , сополимер метилметакрилат-стирол   (MMA-стирол) и сополимер метилметакрилат-метилакрилат  (MMA-MA), причем упомянутый загущающий полимер имеет более мелкие частицы, чем частицы, составляющие упомянутую тройную смесь,  возможно в которой упомянутый  размер частиц упомянутого по меньшей мере одного загущающего полимера составляет от 0,1 до 300 мкм, или от 0,5 мкм до 200 мкм, или от 0,1 или 0,5 мкм до 50 мкм , и/или в которой упомянутый по меньшей мере один загущающий полимер  содержит полимер или сополимер, отличающийся от полимеров, составляющих упомянутую тройную смесь, такой как высокомолекулярный полимер или сополимер  или полимер или сополимер с очень высокой или мгновенной скоростью растворения, и/или содержит полимеры или сополимеры, более растворимые, чем компоненты упомянутой тройной смеси, и/или содержит воду или физиологический раствор или другой растворитель, соответствующий намеченной цели.
7. Композиция по п. 3, в которой, по меньшей мере одно, рентгеноконтрастное вещество в форме порошка или частиц содержит соли бария и/или вольфрама и/или тантала в металлической форме, их соединения, сульфат бария и/или оксид висмута и/или оксид циркония или  гранулированный сульфат бария, имеющий размер гранул от 200 мкм до 500 мкм, или их смеси, или в которой, по меньшей мере, одно рентгеноконтрастное вещество имеет частицы указанных соединений, покрытые слоем покрытия, содержащим совместимый полимер или акриловый полимер на основе PMMA, и/или в которой,  по меньшей мере, одно рентгеноконтрастное вещество находится в жидкой форме.
8. Композиция по п. 3 или 7, в которой, по меньшей мере,  одно рентгеноконтрастное вещество имеет концентрацию 5-60 % или 20-40 мас.% от общей массы упомянутой твердой фазы.
9. Композиция по п. 1 или 2, в которой сополимер MA-MMA имеет соотношение 6:94, то есть содержит 6 частей метилакрилата и 94 части метилметакрилата, или соотношение 42:58, то есть содержит 42 части метилакрилата и 58 частей метилметакрилата, или имеет соотношение между 6:94 и 42:58.
10. Композиция по любому из предшествующих пунктов, в которой тройная смесь составляет  40-95 мас.% по общей массе упомянутой твердой фазы или между 45 и 95 мас.% по общей массе упомянутой твердой фазы, или между 50 и 95 мас.% по общей массе упомянутой твердой фазы, или между 59 и 80 мас.% по общей массе упомянутой твердой фазы.
11. Композиция по любому из предшествующих пунктов, в которой гомополимер PMMA, сополимер MMA-стирол и сополимер MMA-MA присутствуют в тройной смеси в соответствии с соотношениями от 80:10:10 до 10:10:80, и/или в которой гомополимер PMMA присутствует в концентрации, равной 60 % по общей массе упомянутой тройной смеси, упомянутый сополимер MMA-стирол присутствует в концентрации, равной 30 % по общей массе упомянутой тройной смеси, и упомянутый сополимер MMA-MA присутствует в концентрации, равной 10 % по общей массе упомянутой тройной смеси.
12. Композиция по любому из предшествующих пунктов, в которой твердая фаза содержит катализатор или инициатор радикальной полимеризации, и/или в которой  жидкая фаза содержит ускоритель и по меньшей мере один стабилизатор.
13. Композиция по предшествующему пункту, в которой катализатор или инициатор полимеризации содержит перекись бензоила, или перекись метилэтилкетона, или другие катализаторы, соответствующие намеченной цели и медицинскому использованию, и/или в которой упомянутый катализатор или инициатор полимеризации присутствует в концентрации 0,2-0,6 мас.% или вплоть до 4 мас.% от общей массы твердой фазы, и/или в которой ускоритель содержит N,N-диметилпаратолуидин, и/или в которой ускоритель присутствует в концентрации 0,4-3 мас.% от общей массы жидкой фазы, и/или в которой стабилизатор содержит гидрохинон или метилгидрохинон, и/или в которой упомянутый  стабилизатор имеет концентрацию 1-80 частей на миллион или 10-150 частей на миллион от общей массы упомянутой жидкой фазы.
14. Композиция по любому из предшествующих пунктов, включающая агент, улучшающий механические свойства и/или усталостную прочность получаемого костного цемента, такой как, например, графен в форме пластинчатых или сегментных полумикроструктур, имеющих размер в диапазоне от 0,02 до 1 мкм.
15. Способ получения акрилового костного цемента для хирургического или ортопедического использования, включающий следующие стадии:
обеспечение твердой фазы, содержащей тройную смесь, имеющую следующий состав: гомополимер полиметилметакрилата (или PMMA), сополимер метилметакрилат-стирол  (или  MMA-стирол), и сополимер метилметакрилат-метилакрилат  (или MMA-MA),
обеспечение жидкой фазы, содержащей, по меньшей мере, один акриловый мономер,
смешивание твердой фазы и жидкой фазы для того, чтобы получить конечную смесь,
реагирование твердой фазы с жидкой фазой или конечной смесью для того, чтобы получить реакцию полимеризации компонентов твердой фазы с жидкой фазой, получая тем самым полимеризованный костный цемент,
ыбор растворимости и размеров, по меньшей мере, одного загущающего полимера и добавление к указанной получаемой смеси загущающего полимера, растворимого в жидкой фазе и содержащего, по меньшей мере, один из компонентов тройной смеси.
16. Способ получения акрилового костного цемента для хирургического или ортопедического использования, включающий следующие стадии:
обеспечение твердой фазы, содержащей тройную смесь, имеющую следующий состав: гомополимер полиметилметакрилата (или PMMA), сополимер метилметакрилат-стирол  (или  MMA-стирол), и сополимер метилметакрилат-метилакрилат  (или MMA-MA),
обеспечение жидкой фазы, содержащей, по меньшей мере, один акриловый мономер,
смешивание твердой фазы и жидкой фазы для того, чтобы получить конечную смесь,
реагирование твердой фазы с жидкой фазой или упомянутой конечной смесью для того, чтобы получить реакцию полимеризации компонентов упомянутой твердой фазы с упомянутой жидкой фазой, получая тем самым полимеризованный костный цемент,
обеспечение упомянутой жидкой фазы как смеси акриловых мономеров, таких как метилметакрилат (MMA) и/или бутилметакрилат  (BMA) и/или этилметакрилат (EMA), причем концентрация упомянутой смеси акриловых мономеров равна 80-99,9 мас.% от общей массы жидкой фазы.
17. Способ по п. 15 или 16, включающий стадию добавления к твердой фазе и/или к жидкой фазе, по меньшей мере, одного рентгеноконтрастного вещества и/или, по меньшей мере, одного фармацевтического или лекарственного вещества, или включающий стадию добавления  графена.
18. Способ по п. 16, включающий стадию добавления, по меньшей мере, одного загущающего полимера,  растворимого в жидкой фазе.
19. Способ по п. 15 или 18, в котором загущающий полимер  получается путем размалывания или микронизации частиц загущающего полимера, или путем размалывания частиц загущающего полимера, или с помощью других методик, способных уменьшать размер частиц, или путем крио-размалывания загущающего полимера, или путем эмульгирования загущающего полимера в подходящем растворителе.
20. Способ по п. 15 или 16, в котором стадия смешивания выполняется путем смешивания жидкой фазы и твердой фазы в соотношении 2:1.
21. Способ по любому из пп. 15-20, включающий стадию измельчения, или микронизации, или крио-микронизации, или эмульгирования твердой фазы с получением частиц, имеющие максимальный диаметр не более  30 мкм или не более  50 мкм.
22. Костный цемент, содержащий композицию по пп. 1-14.
23. Костный цемент по п.22, содержащий связанные или несвязанные поры, и/или содержащий поры, занимающие от 0,05 об.% до 60 об.% по объему, занимаемому упомянутым костным цементом.
24. Костный цемент по п. 22 во впрыскиваемой форме для использования при заполнении поврежденных тел позвонков в вертебропластике.
25. Костный цемент по п. 22 в твердой или в отверждаемой форме  для использования в обработке полости кости посредством нанесения упомянутого костного цемента в полость кости шпателем или другими средствами, подходящими для использования.
26. Применение костного цемента по п. 22 в отверждаемой жидкой форме для экстракорпорального формирования распорной детали или протезных устройств или заменителей кости с помощью подходящих форм.
27. Комплект для приготовления костного цемента для хирургического или ортопедического использования, содержащий:
первый контейнер, содержащий твердую фазу, содержащую тройную смесь, имеющую следующий состав: гомополимер полиметилметакрилата (или PMMA), сополимер метилметакрилат-стирол  (или  MMA-стирол), и сополимер метилметакрилат-метилакрилат  (или MMA-MA), необязательно смешанную, по меньшей мере, с одним рентгеноконтрастным веществом и/или, по меньшей мере, с одним фармацевтическим или лекарственным веществом,
второй контейнер, содержащий жидкую фазу, содержащую, по меньшей мере, акриловый мономер, необязательно смешанный, по меньшей мере, с одним рентгеноконтрастным веществом и/или, по меньшей мере, с одним фармацевтическим или лекарственным веществом,
по меньшей мере, третий контейнер, содержащий, по меньшей мере, один загущающий полимер.
28. Композиция по п. 1 или 2, в которой твердая фаза содержит в качестве одиночных акриловых компонентов компоненты тройной смеси.
29. Композиция по п. 1 или 4, включающая твердую фазу, жидкую фазу и, по меньшей мере, один загущающий полимер, в которой загущающий полимер смешивается с конечной смесью твердой фазы в жидкой фазе для регулирования вязкости конечной смеси.